La présente invention concerne une gaine en verre de quartz pour la production d'une ébauche de fibre guide de lumière. Des fibres guides de lumière sont produites de façon connue par étirage d'ébauches Ces dernières sont constituées par diverses cou- ches présentant des propriétés différentes, nécessaires pour l'application considérée Les propriétés de transmission optique des fibres guides de lumière sont influencées par les couches internes, telles que l'âme et l'enveloppe Ces dernières sont ensuite entourées par une gaine qui influence la résistance mécanique, et en particulier la résistance à la traction des fibres guides de lumière. Pour obtenir de telles ébauches de fibres guides de lumière, il est possible de produire une ébauche présentant les propriétés requi- ses par revêtement interne d'une gaine ou d'entourer par une gaine une ébauche comprenant l'âme et l'enveloppe, puis de les réunir par soudage Des tubes en cristal de roche ou sable siliceux fondu ou des tubes en verre de quartz synthétique sont utilisés comme gaines. Ces gaines en verre de quartz connues sont produites à partir de cristal de roche ou de verre siliceux fondu de pureté élevée En dépit de ce fait, ces gaines contiennent encore des impuretés minérales et des bulles, qui limitent la résistance à la traction et la longueur maximale des fibres réalisables, ce qui est gênant en particulier pour la production de fibres guides de lumière destinées à des càbles sous- marins. Il est également connu de produire des gaines en verre de quartz synthétique Elles permettent une plus grande longueur de fibres et une résistance à la traction plus élevée des fibres guides de lumière. La production de ces gaines entraîne des coûts élevés par suite de l'important travail nécessaire et du matériau coûteux. L'invention a pour objet une gaine en verre de quartz pour la production d'ébauches de fibres guides de lumière, permettant de fabri- quer des fibres avec la même résistance à la traction et la même grande longueur que la gaine en verre de quartz synthétique, mais plus économiquement. Selon une caractéristique essentielle de l'invention, la gaine est réalisée sous forme d'un corps composite; et la couche intérieure 10097 est en cristal de roche ou en sable siliceux fondu et la couche exté- rieure en verre de quartz synthétique, l'épaisseur minimale de la couche extérieure étant de 0,2 mm et représentant environ 2 à 50 % de l'épaisseur totale de la paroi de la gaine, qui est de 10 mm au maximum. La couche extérieure est avantageusement constituée par un dépôt en phase vapeur. L'invention présente les avantages suivants: l'emploi de la gaine selon l'invention permet, malgré l'utilisation de verre de quartz obtenu à partir de cristal de roche ou de sable siliceux fondu, de fabriquer des fibres très longues par rapport à celle obtenue dans le cas d'une gaine en verre de quartz à partir de cristal de roche ou verre siliceux fondu Ce résultat est obtenu en particulier par la combinaison choisie de l'épaisseur des deux couches. * D'autres caractéristiques et avantages de l'invention seront mieux compris à l'aide de la description détaillée ci-dessous d'un exemple de réalisation, dont la figure unique représente la coupe. La gaine 1 est constituée par une couche 3 en verre de quartz obtenu à partir de cristal de roche ou de verre siliceux fondu et d'une couche 2 en Verre de quartz synthétique. La production d'une gaine, ayant par exemple une longueur de 1 m, une épaisseur de couche intérieure de 1,5 mm, une épaisseur de couche extérieure de 0,5 mm et un diamètre extérieur de 20 mm s'effectue comme suit Une couche de verre de quartz synthétique, d'une épaisseur de 5 mm, est déposée sur un tube porteur en verre de quartz obtenue à partir de cristal de roche ou de sable siliceux fondu, un halogénure de silicium, et en particulier du tétrachlorure de silicium étant converti par réaction en phase vapeur en dioxyde de silicium, par hydrolyse à la flamme ou à l'aide d'un brûleur à plasma à couplage inductif par exemple. Bien entendu, diverses modifications peuvent être apportées par l'homme de l'art au principe et aux dispositifs qui viennent d'être décrits uniquement à titre d'exemples non limitatifs, sans sortir du cadre de l'invention. 10097 Revendications 1 Gaine en verre de quartz pour la production d'une ébauche de fibre guide de lumière, caractérisée en ce qu'elle est réalisée sous forme d'un corps composite; et la couche intérieure est en cristal de rouche ou en sable siliceux fondu et la couche extérieure en verre de quartz synthétique, l'épaisseur minimale de la couche extérieure étant de 0,2 mm et représentant environ 2 à 50 % de l'épaisseur totale de la paroi de la gaine, qui est de 10 mm au maximum. 2 Gaine en verre de quartz selon revendication 1, caractérisée en ce que la couche extérieure est constituée par un dépôt en phase vapeur.